(57)【要約】【課題】簡便な手段でありながら、リチウムイオン二次電池において、高レートでの放電容量を有効に高めることのできるリン酸マンガンリチウム系正極活物質の製造方法を提供する。【解決手段】次の工程（Ｉ）〜（III）：  （Ｉ）リチウム化合物、リン酸化合物、無機酸Ａ、及び水を含有する水溶液（Ｘ）から、平均結晶子径が３０〜１００ｎｍのリン酸三リチウム粒子を得る工程、  （II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに  （III）得られたスラリー（Ｙ）を大気圧以下の雰囲気圧力にて６５℃以上１００℃未満の温度で撹拌して反応させる工程を備える、リン酸マンガンリチウム系正極活物質の製造方法。【選択図】図２
2018125111.tif 000002
【特許請求の範囲】
【請求項１】
次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備える、リン酸マンガンリチウム系正極活物質の製造方法。
【請求項２】
工程（Ｉ）が、次の工程（Ｉ−１）〜（Ｉ−３）：
（Ｉ−１）リチウム化合物、リン酸化合物、無機酸、及び水を含有する水溶液（Ｘ）を調製する工程、
（Ｉ−２）得られた水溶液（Ｘ）１００質量部に対し、１質量部／分〜５０質量部／分の速度でアルカリ水酸化物水溶液を滴下して、混合液（Ｚ）を得る工程、並びに
（Ｉ−３）得られた混合液（Ｚ）を撹拌した後、ろ過して、平均結晶子径が３０〜１００ｎｍのリン酸三リチウム粒子を得る工程
を備える、請求項１に記載のリン酸マンガンリチウム系正極活物質の製造方法。
【請求項３】
工程（Ｉ）で用いる無機酸Ａが、硫酸、塩酸及び硝酸から選ばれる１種又は２種以上である、請求項１又は２に記載のリン酸マンガンリチウム系正極活物質の製造方法。
【請求項４】
工程（II）で用いる無機酸Ｂが、硫酸、リン酸、塩酸及び硝酸から選ばれる１種又は２種以上である、請求項１〜３のいずれか１項に記載のリン酸マンガンリチウム系正極活物質の製造方法。
【請求項５】
工程（Ｉ−２）で用いるアルカリ水酸化物水溶液が、ＮａＯＨ及びＫＯＨから選ばれる１種又は２種のアルカリ水酸化物を含有する、請求項２〜４のいずれか１項に記載のリン酸マンガンリチウム系正極活物質の製造方法。
【請求項６】
リン酸マンガンリチウム系正極活物質が、下記式（１）又は（２）：
ＬｉＦｅa1Ｍｎ1-a1ＰＯ4  ・・・（１）
（式（１）中、ａ1は０≦ａ1≦０．７を満たす数を示す。）
ＬｉＦｅa2Ｍｎb2ＭcＰＯ4  ・・・（２）
（式（２）中、ＭはＮｉ、Ｃｏ、Ａｌ、Ｚｎ、Ｖ、Ｚｒ、Ｙ、Ｍｏ、Ｌａ、Ｃｅ及びＮｄ若しくはＭｇ、Ｃａ、Ｓｒ、Ｙ、Ｚｒ、Ｍｏ、Ｂａ、Ｐｂ、Ｂｉ、Ｌａ、Ｃｅ、Ｎｄ、及びＧｄから選ばれる１種又は２種以上を示す。ａ2、ｂ2及びｃは、０≦ａ2≦０．７、０．３＜ｂ2＜１、及び０＜ｃ≦０．２を満たし、かつ２ａ2＋２ｂ2＋（Ｍの価数）×ｃ＝２を満たす数を示す。）
で表される、請求項１〜５のいずれか１項に記載のリン酸マンガンリチウム系正極活物質の製造方法。
【請求項７】
スラリー（Ｙ）中におけるリチウムイオンと水酸化物イオンとのモル比（リチウムイオン：水酸化物イオン）が、２．５：０．５〜１：２である、請求項１〜６のいずれか１項に記載のリン酸マンガンリチウム系正極活物質の製造方法。
【請求項８】
次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV）〜（Ｖ）：
（IV）工程（III）の反応後のリン酸マンガンリチウム系正極活物質を含むスラリー（Ｙ）に、工程（Ｉ）で得られたリン酸三リチウム粒子、金属化合物、及び無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備える、リン酸マンガンリチウム系正極活物質の製造方法。
【請求項９】
次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV’−１）、（IV’−２）及び（Ｖ）：
（IV’−１）工程（III）の反応後のリン酸マンガンリチウム系正極活物質を含むスラリー（Ｙ）に、リチウム化合物、リン酸化合物、及び無機酸Ｄを添加した後、アルカリ水酸化物水溶液を滴下してリン酸三リチウム粒子が生成したスラリー（Ｙ’）を得る工程、
（IV’−２）工程（IV’−１）で得られたスラリー（Ｙ’）に、金属化合物及び無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備える、リン酸マンガンリチウム系正極活物質の製造方法。
【請求項１０】
工程（Ｖ）を経た後において、工程（IV）〜（Ｖ）又は工程（IV’−１）〜（Ｖ）を繰返し行う工程を備える、請求項８又は９に記載のリン酸マンガンリチウム系正極活物質の製造方法。
【発明の詳細な説明】
【技術分野】
【０００１】
本発明は、特殊な条件を要することのない簡便な手段によるリン酸マンガンリチウム系正極活物質の製造方法に関する。
【背景技術】
【０００２】
携帯電子機器、ハイブリッド自動車、電気自動車等に用いられる二次電池の開発が行われており、特にリチウムイオン二次電池は広く知られている。こうしたなか、オリビン型構造を有するＬｉ（Ｆｅ，Ｍｎ）ＰＯ4等のリチウム遷移金属リン酸塩化合物からなる正極活物質は、資源的な制約に大きく左右されることがなく、しかも高い安全性を発揮することができるため、高出力で大容量のリチウムイオン二次電池を得るのに最適な正極材料となる。そして、これらの有用な正極活物質を得るべく、従来より種々の開発がなされている。
【０００３】
例えば、特許文献１〜２では、リン酸リチウムや金属化合物等の原料化合物、及び導電性炭素材料から得られる混合物を焼成する、いわゆる固相反応法を用いた製造方法が開示されており、特許文献３には、酸化リチウムや所望の希土類酸化物を混合及び溶融することにより得られた前駆体ガラスを、熱処理又はレーザー照射する製造方法が開示されている。
一方、特許文献４には、原料化合物を水熱反応に付することにより得られたスラリーを造粒する、上記固相反応法に依ることのない製造方法が開示されている。
【先行技術文献】
【特許文献】
【０００４】
【特許文献１】特開２００５−０４７７５１号公報
【特許文献２】特開２００５−０５０６８４号公報
【特許文献３】特開２００８−０４７４１２号公報
【特許文献４】特開２０１３−１４９６０２号公報
【発明の概要】
【発明が解決しようとする課題】
【０００５】
しかしながら、特許文献１〜２のような固相反応法を用いるのでは、不活性ガス雰囲気下での焼成や粉砕処理のように複雑な操作が必要であり、また特許文献３の方法であっても、過度の昇温を余儀なくされ、レーザー照射のような特殊な処理を要する等、製造工程が煩雑であるとともに、得られる活物質がもたらす性能を十分に高めることが困難である。
一方、特許文献４に記載の水熱反応を用いれば、上記のような従来の製造方法の簡略化を図ることは可能であるものの、依然として１００℃以上の加温条件下での加圧を要するため、専用の設備を整備せざるを得ず、また得られる正極活物質を使用したリチウムイオン二次電池において、高レートでの放電容量を高める上でも未だ改善の余地がある。
【０００６】
したがって、本発明の課題は、簡便な手段でありながら、リチウムイオン二次電池において、高レートでの放電容量を有効に高めることのできるリン酸マンガンリチウム系正極活物質の製造方法を提供することにある。
【課題を解決するための手段】
【０００７】
そこで本発明者らは、種々検討したところ、特定の平均結晶子径を有するリン酸三リチウム粒子、及び特定モル量のマンガン化合物を用いつつ、特定のｐＨを有するスラリーを得る工程を介することにより、過度の加圧や加温等を要することなく、レート特性の優れたリチウムイオン二次電池を実現するリン酸マンガンリチウム系正極活物質が得られることを見出し、本発明を完成させるに至った。
【０００８】
すなわち、本発明は、次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備える、リン酸マンガンリチウム系正極活物質の製造方法を提供するものである。
【０００９】
また、本発明は、次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV）〜（Ｖ）：
（IV）工程（III）の反応後のリン酸マンガンリチウム系正極活物質を含むスラリー（Ｙ）に、工程（Ｉ）で得られたリン酸三リチウム粒子、金属化合物、及び無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備える、リン酸マンガンリチウム系正極活物質の製造方法を提供するものである。
【００１０】
さらに、本発明は、次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV’−１）〜（IV’−２）：
（IV’−１）工程（III）の反応後のリン酸マンガンリチウム系正極活物質を含むスラリー（Ｙ）に、リチウム化合物、リン酸化合物、及び無機酸Ｄを添加した後、アルカリ水酸化物水溶液を滴下して、リン酸三リチウム粒子が生成したスラリー（Ｙ’）を得る工程、及び
（IV’−２）工程（IV’−１）で得られたスラリー（Ｙ’）に、金属化合物及び無機酸Ｃを混合し、２５℃におけるｐＨが２．０以上９．０以下のスラリー（Ｚ）を得る工程
を備える、リン酸マンガンリチウム系正極活物質の製造方法を提供するものである。
【発明の効果】
【００１１】
本発明の製造方法によれば、所定の大気圧以下の雰囲気圧力下において酸性溶液中の反応のみで製造できるので、特別な製造設備を要することがなく、簡便な方法によって、レート特性に優れ、特に高レートにおいて高い放電容量を発現するリチウムイオン二次電池を実現するオリビン型リチウムイオン二次電池用正極活物質を得ることができる。
【図面の簡単な説明】
【００１２】
【図１】実施例７で得られたリン酸マンガンリチウム系正極活物質粒子のＴＥＭ写真である。
【図２】実施例７で得られたリン酸マンガンリチウム系正極活物質の粒子断面の元素分布を説明する図である。
【発明を実施するための形態】
【００１３】
以下、本発明について詳細に説明する。
本発明のリン酸マンガンリチウム系正極活物質の製造方法は、次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備える。
【００１４】
工程（Ｉ）は、リチウム化合物、リン酸化合物、無機酸Ａ、及び水を含有する水溶液（Ｘ）から、平均結晶子径が３０〜１００ｎｍのリン酸三リチウム粒子を得る工程である。
水溶液（Ｘ）に含有されるリチウム化合物としては、フッ化リチウム、塩化リチウム、臭化リチウム、ヨウ化リチウム等のリチウム金属塩、水酸化リチウム、炭酸リチウム等が挙げられる。なかでも、得られるリン酸三リチウム粒子（Ｌｉ３ＰＯ４）における平均結晶子径を有効に増大させて３０〜１００ｎｍの範囲に制御する観点、及びコスト面等の観点から、炭酸リチウムを使用するのが好ましい。
【００１５】
水溶液（Ｘ）に含有されるリン酸化合物としては、オルトリン酸、メタリン酸、ピロリン酸、三リン酸、四リン酸、リン酸アンモニウム、リン酸水素アンモニウム等が挙げられる。なかでも、得られるリン酸三リチウム粒子における平均結晶子径を有効に増大させて３０〜１００ｎｍの範囲に制御する観点から、オルトリン酸（Ｈ3ＰＯ4）が好ましい。
【００１６】
水溶液（Ｘ）に含有される無機酸Ａとしては、硫酸、塩酸及び硝酸から選ばれる１種又は２種以上が挙げられる。なかでも、上記リチウム化合物を全て溶解できるものであれば特に限定されないが、リチウム化合物の溶解性をより高める観点から、濃硫酸が好ましく、さらに濃度が９６％質量以上の濃硫酸が好ましい。
【００１７】
水溶液（Ｘ）におけるリチウム化合物の含有量と無機酸Ａの含有量とのモル比は、リチウム化合物の溶解を確実に行う観点から、リチウムイオン：酸イオンが０．９：１〜１：１であるのが好ましく、この場合の水溶液（Ｘ）のｐＨは２〜４である。
【００１８】
水溶液（Ｘ）中における水の含有量は、撹拌の容易性、リン酸三リチウム粒子の生成の効率を高める等の観点から、上記リン酸化合物のリンイオン１モルに対し、１０〜５０モルが好ましく、さらに２０〜４０モルが好ましい。
【００１９】
水溶液（Ｘ）中におけるリチウム化合物の含有量とリン酸化合物の含有量とのモル比は、目的物によって変動し得る。例えば、目的物が鉄に富むリン酸マンガンリチウム正極活物質（例えば、ＬｉＦｅ0.7Ｍｎ0.3ＰＯ4）である場合、水溶液（Ｘ）中におけるリチウム化合物の含有量とリン酸化合物の含有量とのモル比は、リチウムイオンとリン酸イオンとの換算比（リチウムイオン：リン酸イオン）で、２．５：１〜３．５：１であるのが好ましい。また、目的物が鉄を含まないリン酸マンガンリチウム正極活物質（例えば、ＬｉＭｎＰＯ4）である場合、（水溶液（Ｘ）中におけるリチウム化合物の含有量とリン酸化合物の含有量とのモル比は、リチウムイオンとリン酸イオンとの換算比（リチウムイオン：リン酸イオン）で１：１〜３．５：１であるのが好ましい。
【００２０】
水溶液（Ｘ）を得るにあたり、これらリチウム化合物、リン酸化合物、無機酸Ａ、及び水の添加順序は特に限定されないが、リチウム化合物を効率的に全て溶解させる観点から、リチウム化合物と水を混合した予備溶液を十分に撹拌した後、撹拌を継続しながら無機酸Ａの全量を滴下し、次いで撹拌を継続しながらリン酸化合物の全量を滴下するのが好ましい。このような添加順序にすることで、撹拌時間を短縮化させつつ、リチウム化合物を全て溶解させることができる。ここで、リチウム化合物を全て溶解したことは、水溶液（Ｘ）が透明になることで判別できる。
【００２１】
なお、無機酸Ａとして、濃度が９８％の濃硫酸を用いる場合、上記水溶液（Ｘ）への滴下速度は、好ましくは１５〜５０ｍＬ／分であり、より好ましくは２０〜４５ｍＬ／分であり、さらに好ましくは２８〜４０ｍＬ／分である。
【００２２】
また、リン酸化合物としてオルトリン酸（Ｈ3ＰＯ4）を用いる場合、７０〜９０質量％濃度の水溶液を用いるのが好ましい。かかるリン酸化合物の上記水溶液（Ｘ）への滴下速度は、好ましくは１５〜５０ｍＬ／分であり、より好ましくは２０〜４５ｍＬ／分であり、さらに好ましくは２８〜４０ｍＬ／分である。
【００２３】
水溶液（Ｘ）を得るにあたり、撹拌中の水溶液（Ｘ）の温度は、好ましくは１０〜６０℃であり、より好ましくは２０〜５０℃である。また、水溶液（Ｘ）は、リチウム化合物が全て溶解して透明になるまで撹拌を継続する必要があるが、かかる撹拌時間は、概ね０．５〜２４時間である。
【００２４】
工程（Ｉ）は、より具体的には、次の工程（Ｉ−１）〜（Ｉ−３）：
（Ｉ−１）リチウム化合物、リン酸化合物、無機酸、及び水を含有する水溶液（Ｘ）を調製する工程、
（Ｉ−２）得られた水溶液（Ｘ）１００質量部に対し、１質量部／分〜５０質量部／分の速度でアルカリ水酸化物水溶液を滴下して、混合液（Ｚ）を得る工程、並びに
（Ｉ−３）得られた混合液（Ｚ）を撹拌した後、ろ過して、平均結晶子径が３０〜１００ｎｍのリン酸三リチウム粒子を得る工程
を備えるのが好ましい。
【００２５】
工程（Ｉ−１）は、リチウム化合物、リン酸化合物、無機酸、及び水を含有する水溶液（Ｘ）を調製する工程であり、上述したとおりである。
【００２６】
工程（Ｉ−２）は、工程（Ｉ−１）で得られた水溶液（Ｘ）１００質量部に対し、１質量部／分〜５０質量部／分の速度でアルカリ水酸化物水溶液を滴下して、混合液（Ｚ）を得る工程である。かかるアルカリ水酸化物水溶液を上記速度で水溶液（Ｘ）に滴下することによって、リン酸三リチウム粒子の平均結晶子径を所望の値に制御することができる。
【００２７】
アルカリ水酸化物水溶液としては、ＮａＯＨ及びＫＯＨから選ばれる１種又は２種のアルカリ水酸化物を含有する水溶液が挙げられる。かかるアルカリ水酸化物水溶液は、ｐＨ調整剤として作用し、これを混合液（Ｚ）に滴下することによって、混合液（Ｚ）中において、特定の平均結晶子径を有するリン酸三リチウム粒子の生成を可能とし、のちに過度の加温や加圧を要することなく目的物を得ることができる。アルカリ水酸化物水溶液のなかでも、得られる電池特性をより高める観点から、ＮａＯＨを含有する水溶液が好ましい。
【００２８】
アルカリ水酸化物水溶液の水溶液（Ｘ）への滴下速度は、水溶液（Ｘ）１００質量部に対し、１質量部／分〜５０質量部／分の速度であり、より具体的には、アルカリ水酸化物水溶液として、４８質量％濃度のＮａＯＨ水溶液を用いる場合、水溶液（Ｘ）１００質量部に対し、１質量部／分〜５０質量部／分が好ましく、１質量部／分〜３０質量部／分がより好ましく、１質量部／分〜２０質量部／分がさらに好ましい。
【００２９】
混合液（Ｚ）中における、リチウム化合物の含有量とアルカリ水酸化物水溶液に含有されるアルカリ水酸化物の含有量とのモル比は、リチウムイオンと水酸化物イオンとの換算比（リチウムイオン：水酸化物イオン）で、２．５：０．５〜１：２であるのが好ましく、２：１〜１：１．５であるのがより好ましい。
【００３０】
工程（Ｉ−３）は、工程（Ｉ−２）で得られた混合液（Ｚ）を撹拌した後、ろ過して、平均結晶子径が３０〜１００ｎｍのリン酸三リチウム粒子を得る工程である。撹拌の際における混合液（Ｚ）の温度は、好ましくは２０〜６０℃であり、より好ましくは２０〜５０℃である。
また、混合液（Ｚ）の撹拌時間は、６〜２４時間が好ましく、さらに８〜１６時間が好ましい。
【００３１】
混合液（Ｚ）を撹拌した後、ろ過することにより、所望の平均結晶子径を有するリン酸三リチウム粒子が高収率で得られる。得られたリン酸三リチウム粒子は、水での洗浄後にろ過し、次いで乾燥することにより、単離することができる。洗浄する際における水の使用量は、リン酸三リチウム粒子１質量部に対し、好ましくは５〜３０質量部であり、より好ましくは５〜１５質量部である。乾燥手段としては、真空乾燥、噴霧乾燥、箱型乾燥、流動床乾燥、外熱式乾燥、凍結乾燥が挙げられる。なかでも、真空乾燥が好ましい。
【００３２】
得られるリン酸三リチウム粒子の平均結晶子径は、レート特性の優れた二次電池を実現するリン酸マンガンリチウム系正極活物質を得る観点から、３０〜１００ｎｍであって、好ましくは３３〜８５ｎｍである。ここで、かかる結晶子径とは、得られたリチウムイオン二次電池正極活物質前駆体（Ｌｉ３ＰＯ４）にＸ線回折測定して得られたＸ線回折プロファイルに、シェラーの式を適用することにより求められる値である。
【００３３】
また、リン酸三リチウム粒子のＢＥＴ比表面積は、好ましくは２〜１０ｍ２／ｇであり、より好ましくは３〜８ｍ２／ｇである。ここで、かかるＢＥＴ比表面積は、窒素吸着法による吸着等温線から求められる値である。
【００３４】
工程（II）は、工程（Ｉ）で得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程である。
【００３５】
工程（II）で用いる金属化合物を構成する金属元素としては、少なくともＭｎを含み、さらにＦｅを含んでもよく、また、Ｎｉ、Ｃｏ、Ａｌ、Ｚｎ、Ｖ、Ｚｒ、Ｙ、Ｍｏ、Ｌａ、Ｃｅ及びＮｄの金属（Ｍ）を含んでもよく、さらに必要に応じて、例えば、Ｍｇ、Ｃａ、Ｓｒ、Ｂａ、Ｐｂ、及びＢｉ等の金属（Ｍ）を含んでもよい。これらを含む金属化合物は、１種単独で用いてもよく、２種以上組み合わせて用いてもよい。かかる金属化合物としては、例えばフッ化物、塩化物、ヨウ化物等のハロゲン化金属塩、硫酸金属塩の他、有機酸金属塩、並びにこれらの水和物等が挙げられる。このうち、有機酸金属塩を構成する有機酸としては、炭素数１〜２０の有機酸、さらに炭素数２〜１２の有機酸が好ましい。さらに好ましくは、シュウ酸、フマル酸等のジカルボン酸、乳酸等のヒドロキシカルボン酸、酢酸等の脂肪酸が挙げられる。
【００３６】
マンガン化合物のモル量は、リン酸マンガンリチウム系正極活物質の合成の効率化を図る等の観点から、金属化合物の全モル１００％中に３０％以上であって、好ましくは４０％以上であり、より好ましくは５０％以上であり、１００％であってもよい。
【００３７】
工程（II）で用いる無機酸Ｂとしては、ｐＨ調整剤として作用し、スラリー（Ｙ）のｐＨを２．０〜３．５に調整し得るものであれば特に限定されず、具体的には、例えば、硫酸、リン酸、塩酸、及び硝酸から選ばれる１種又は２種以上が挙げられる。
【００３８】
スラリー（Ｙ）は水を含有するのが好ましく、かかるスラリー（Ｙ）中における水の含有量は、スラリー（Ｙ）の撹拌の容易性、及びリン酸マンガンリチウム系正極活物質の合成の効率化を図る等の観点から、リン酸三リチウム粒子１００質量部に対し、２００〜５００質量部が好ましく、さらに２００〜４００質量部が好ましい。
【００３９】
スラリー（Ｙ）中における、リン酸三リチウム粒子、金属化合物、無機酸Ｂ、水の含有量は、目的物によっても変動し得る。例えば、目的物が鉄を含むリン酸マンガンリチウム正極活物質（例えば、ＬｉＦｅ0.7Ｍｎ0.3ＰＯ4）である場合、金属化合物の合計含有量とリン酸三リチウム粒子の含有量とのモル比は、鉄イオン及びマンガンイオンと、リチウムイオンとの換算比（（鉄＋マンガン）イオン：リチウムイオン）で、１：２．５〜１：３．５が好ましい。また、目的物が鉄を含まないリン酸マンガンリチウム正極活物質（例えば、ＬｉＭｎＰＯ4）である場合、金属（マンガン）化合物の含有量とリン酸三リチウム粒子の含有量とのモル比は、マンガンイオンとリチウムイオンとの換算比（マンガンイオン：リチウムイオン）で、１：１〜１：３．５が好ましい。
【００４０】
スラリー（Ｙ）を得るにあたり、リン酸三リチウム粒子、金属化合物、及び無機酸Ｂ、さらに水の添加順序は特に限定されないが、副反応を防止し、反応を容易に進行させる観点から、少なくとも予め水に無機酸Ｂを滴下して得られた酸性溶液に、リン酸三リチウム粒子を混合して前駆体スラリーを調製した後、金属化合物を添加して、スラリー（Ｙ）を得るのが好ましい。すなわち、このような順序で各成分を添加すると、スラリー（Ｙ）の粘性が不必要に上昇することなく、撹拌も容易となり、過度の加温や加圧を要することなく反応を良好に進行させることができる。
【００４１】
上記前駆体スラリーへ金属化合物を添加する際、必要に応じて酸化防止剤を添加してもよい。かかる酸化防止剤としては、亜硫酸ナトリウム（Ｎａ2ＳＯ3）、ハイドロサルファイトナトリウム（Ｎａ2Ｓ2Ｏ4）、アンモニア水等を使用することができる。酸化防止剤の添加量は、過剰に添加されることでリン酸マンガンリチウム正極活物質の生成が阻害されるのを防止する観点から、金属化合物１モルに対し、好ましくは０．０１〜１モルであり、より好ましくは０．０３〜０．５モルである。
【００４２】
上記スラリー（Ｙ）の２５℃におけるｐＨは、副反応を防止する観点、及びリン酸マンガンリチウム正極活物質の生成反応を良好に進行させる観点から、２．０以上３．５未満であって、好ましくは２．３以上３．５未満であり、さらに好ましくは２．５以上３．５未満である。
スラリー（Ｙ）のｐＨがこのような値となるよう、上記無機酸Ｂの滴下量を調整すればよい。
【００４３】
工程（III）は、工程（II）で得られたスラリー（Ｙ）を大気圧以下の雰囲気圧力にて６５℃以上１００℃未満の温度で撹拌して反応させる工程である。かかる工程を経ることにより、目的物であるリン酸マンガンリチウム正極活物質を生成させるための反応を良好に進行させる。大気圧以下とは、具体的には０．１ＭＰａ以下であればよい。すなわち、本発明の製造方法は、特段加圧する必要なく、また大がかりな装置を要することなく、リン酸マンガンリチウム正極活物質の生成反応を良好に進行させることができる。撹拌時間は、好ましくは６〜９６時間であり、より好ましくは２４〜７２時間である。
また、反応させる際の温度は、６５℃以上１００℃未満であって、好ましくは６５〜９５℃であり、より好ましくは７０〜９０℃である。したがって、過度の加熱を要することがないため、例えば、少なくとも１００℃以上の加熱を要する水熱反応を用いる手段よりも簡便な手段によって、リン酸マンガンリチウム正極活物質の生成反応を良好に進行させることができる。
なお、スラリー（Ｙ）を撹拌する際に用いる装置としては、特に制限されず、バッチ式、連続式のいずれであってもよく、加熱方式（間接又は直接）のものも使用することができる。
【００４４】
次いで、上記撹拌後のスラリー（Ｙ）をろ過することにより、リン酸マンガンリチウム正極活物質を粒子状にて高収率で得られ、その結晶度も高い。かかる粒子の平均結晶子径は、リチウムイオン二次電池のレート特性を高める観点から、好ましくは１０〜５００ｎｍであり、より好ましくは１０〜１００ｎｍである。
【００４５】
得られたリン酸マンガンリチウム正極活物質の粒子は、洗浄後にろ過し、次いで乾燥することにより、単離することができる。洗浄する際における水の使用量は、リン酸マンガンリチウム正極活物質１質量部に対し、好ましくは５〜１００質量部であり、より好ましくは５〜５０質量部である。乾燥手段としては、真空乾燥、噴霧乾燥、箱型乾燥、流動床乾燥、外熱式乾燥、凍結乾燥が挙げられる。なかでも、真空乾燥又は噴霧乾燥が好ましい。また、噴霧乾燥する際、予めリン酸マンガンリチウム正極活物質を用いて調製したスラリーを用いるのがよい。かかるリン酸マンガンリチウム正極活物質の含有量（固形分濃度）は、電池特性を高める観点から、好ましくは２０〜６０質量％であり、より好ましくは３０〜５０質量％であり、さらに好ましくは３５〜４５質量％である。
【００４６】
この際、分散剤や増粘剤をスラリーに少量添加しても良く、分散剤としては、例えば、ポリカルボン酸系、ポリエーテル系、ポリアクリル酸系などを用いることができる。
増粘剤としては、例えば、酢酸、クエン酸などの有機酸を用いることができる。
【００４７】
こうして得られるリン酸マンガンリチウム正極活物質の乾燥物については、乾燥時又は乾燥後にセパレータ、サイクロン、篩等で分級してもよく、また乳鉢ピンミル、ロールミル、クラッシャー等を用いて粉砕してもよい。また、より優れた電池特性を発揮させる観点から、得られた粒子の表面に炭素を担持させるべく、炭素源としてグルコース、ポリビニルアルコール、セルロースナノファイバー、カルボキシメチルセルロース、カーボンブラック等の導電性炭素材料を用い、得られたリン酸マンガンリチウム正極活物質及び導電性炭素材料を含有するスラリーを調製し、造粒後に焼成する処理を施して、正極活物質としてもよい。かかるスラリーには、適宜、有機バインダー、無機バインダーを含有させてもよい。
なお、かかる焼成する処理を施す場合、不活性ガス雰囲気下又は還元条件下で、好ましくは５００〜８００℃で１０分〜２４時間、より好ましくは６００〜７５０℃で０．５〜３時間焼成するのが好ましい。焼成に用いる装置としては、焼成雰囲気及び温度の調整が可能なものであれば特に制限されず、バッチ式、連続式、加熱方式（間接又は直接）のいずれの方式のものも使用することができる。かかる装置としては、例えば、外熱キルンやローラーハース等の管状電気炉が挙げられる。
【００４８】
得られるリン酸マンガンリチウム正極活物質の平均粒径は、電池特性を高める観点から、好ましくは３〜１５０μｍであり、より好ましくは３〜１００μｍであり、さらに好ましくは５〜５０μｍである。
【００４９】
本発明の製造方法により得られるリン酸マンガンリチウム正極活物質としては、具体的には、例えば下記式（１）又は（２）で表されるリン酸マンガンリチウム正極活物質が挙げられる。
ＬｉＦｅa1Ｍｎ1-a1ＰＯ4  ・・・（１）
（式（１）中、ａ1は０≦ａ1≦０．７を満たす数を示す。）
ＬｉＦｅa2Ｍｎb2ＭcＰＯ4  ・・・（２）
（式（２中、ＭはＮｉ、Ｃｏ、Ａｌ、Ｚｎ、Ｖ、Ｚｒ、Ｙ、Ｍｏ、Ｌａ、Ｃｅ及びＮｄ若しくはＭｇ、Ｃａ、Ｓｒ、Ｙ、Ｚｒ、Ｍｏ、Ｂａ、Ｐｂ、Ｂｉ、Ｌａ、Ｃｅ、Ｎｄ、及びＧｄから選ばれる１種又は２種以上を示す。ａ2、ｂ2及びｃは、０≦ａ2≦０．７、０．３＜ｂ2＜１、及び０＜ｃ≦０．２を満たし、かつ２ａ2＋２ｂ2＋（Ｍの価数）×ｃ＝２を満たす数を示す。）
【００５０】
このように、本発明の製造方法は、リン酸マンガンリチウム正極活物質の生成反応に加圧装置を必要とせず、加熱の際にも汎用の装置で可能である。そのため、リン酸マンガンリチウム正極活物質を核（コア）としつつ、これとは化学組成の異なる正極活物質で包埋して玉葱状の層状構造を有するような、いわゆる複層型のリン酸マンガンリチウム系正極活物質であっても、容易に製造することができる。
【００５１】
すなわち、本発明のリン酸マンガンリチウム系正極活物質の製造方法は、上記の工程（Ｉ）〜（III）を備え、
次いで次の工程（IV）〜（Ｖ）：
（IV）工程（III）の反応後のリン酸マンガンリチウム系正極活物質を含むスラリー（Ｙ）に、工程（Ｉ）で得られたリン酸三リチウム粒子、金属化合物、及び無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備えるものであってもよい。
【００５２】
さらに、本発明のリン酸マンガンリチウム系正極活物質の製造方法は、上記の工程（IV）が、次の工程（IV’−１）〜（IV’−２）：
（IV’−１）工程（III）の反応後のリン酸マンガンリチウム系正極活物質を含むスラリー（Ｙ）に、リチウム化合物、リン酸化合物、及び無機酸Ｄを添加した後、アルカリ水酸化物水溶液を滴下してリン酸三リチウム粒子が生成したスラリー（Ｙ’）を得る工程、並びに
（IV’−２）工程（IV’−１）で得られたスラリー（Ｙ’）に、金属化合物及び無機酸Ｃを混合し、２５℃におけるｐＨが２．０以上９．０以下のスラリー（Ｚ）を得る工程
であってもよい。
【００５３】
工程（IV）は、工程（III）の撹拌後のスラリー（Ｙ）をろ過することなく、反応後のリン酸マンガンリチウム系正極活物質を含むスラリー（Ｙ）に、工程（Ｉ）で得られたリン酸三リチウム粒子、金属化合物、及び無機酸Ｃを混合したスラリー（Ｚ）を得る工程である。
【００５４】
スラリー（Ｚ）に含有される金属化合物を構成する金属元素としては、Ｍｎ又はＦｅに限られず、Ｎｉ、Ｃｏ、Ａｌ、Ｚｎ、Ｖ、Ｚｒ、Ｙ、Ｍｏ、Ｌａ、Ｃｅ、Ｎｄ、Ｍｇ、Ｃａ、Ｓｒ、Ｂａ、Ｐｂ、及びＢｉ等の金属（Ｍ）を含んでもよい。これらを含む金属化合物は、１種単独で用いてもよく、２種以上組み合わせて用いてもよい。かかる金属化合物としては、例えばフッ化物、塩化物、ヨウ化物等のハロゲン化金属塩、硫酸金属塩の他、有機酸金属塩、並びにこれらの水和物等が挙げられる。このうち、有機酸金属塩を構成する有機酸としては、炭素数１〜２０の有機酸、さらに炭素数２〜１２の有機酸が好ましい。さらに好ましくは、シュウ酸、フマル酸等のジカルボン酸、乳酸等のヒドロキシカルボン酸、酢酸等の脂肪酸が挙げられる。
【００５５】
工程（IV）で用いる無機酸Ｃとしては、ｐＨ調整剤として作用し、スラリー（Ｚ）のｐＨを２．０〜９．０に調整し得るものであれば特に限定されず、具体的には、例えば、硫酸、リン酸、塩酸、及び硝酸から選ばれる１種又は２種以上が挙げられる。なかでも、工程（III）で得られたリン酸マンガンリチウム系正極活物質の溶解を抑えつつ、リン酸三リチウムと金属化合物を効率的に反応させる観点から、濃硫酸が好ましい。
【００５６】
スラリー（Ｚ）におけるリン酸三リチウムの含有量と金属化合物の合計含有量とのモル比は、リチウムイオンと金属イオンとの換算比（リチウムイオン：金属イオン）で、３．５：１〜１：１が好ましい。
【００５７】
スラリー（Ｚ）を得るにあたり、工程（III）の反応後のリン酸マンガンリチウム系正極活物質を含むスラリー（Ｙ）に、これらリン酸三リチウム、金属化合物、及び無機酸Ｃを添加する順序は特に限定されないが、リン酸三リチウムと金属化合物を効率的に反応させる観点から、スラリー（Ｙ）にリン酸三リチウム及び無機酸Ｃを混合して十分に撹拌した後、撹拌を継続しながら金属化合物を混合するのが好ましい。このような添加順序にすることで、撹拌時間を短縮化させつつ、工程（III）で得られたリン酸マンガンリチウム系正極活物質粒子の溶解を抑制しつつ、その表面に新たなリン酸マンガンリチウム系正極活物質を生成させることができる。
【００５８】
上記スラリー（Ｙ）へ金属化合物を添加する際、必要に応じて酸化防止剤を添加してもよい。かかる酸化防止剤としては、亜硫酸ナトリウム（Ｎａ2ＳＯ3）、ハイドロサルファイトナトリウム（Ｎａ2Ｓ2Ｏ4）、アンモニア水等を使用することができる。酸化防止剤の添加量は、過剰に添加されることでリン酸マンガンリチウム正極活物質の生成が阻害されるのを防止する観点から、金属化合物１モルに対し、好ましくは０．０１〜１モルであり、より好ましくは０．０３〜０．５モルである。
【００５９】
工程（IV）に代えて工程（IV’−１）〜（IV’−２）を用いる場合、工程（IV’−１）は、工程（III）の撹拌後のスラリー（Ｙ）をろ過することなく、反応後のリン酸マンガンリチウム系正極活物質を含むスラリー（Ｙ）に、リチウム化合物、リン酸化合物、及び無機酸Ｄを添加した後、アルカリ水酸化物水溶液を滴下してリン酸三リチウム粒子が生成したスラリー（Ｙ’）を得る工程である。
【００６０】
工程（IV’−１）でスラリー（Ｙ’）に含有されるリチウム化合物としては、工程（Ｉ）のリチウム化合物と同じ、フッ化リチウム、塩化リチウム、臭化リチウム、ヨウ化リチウム等のリチウム金属塩、水酸化リチウム、炭酸リチウム等が挙げられる。なかでも、工程（III）で得られたリン酸マンガンリチウム系正極活物質の粒子表面において、再びリン酸マンガンリチウム系正極活物質を効率的に生成させる観点、及びコスト面等の観点から、炭酸リチウムを使用するのが好ましい。
【００６１】
スラリー（Ｙ’）に含有されるリン酸化合物としては、オルトリン酸、メタリン酸、ピロリン酸、三リン酸、四リン酸、リン酸アンモニウム、リン酸水素アンモニウム等が挙げられる。なかでも、工程（III）で得られたリン酸マンガンリチウム系正極活物質の粒子表面において、再びリン酸マンガンリチウム系正極活物質を効率的に生成させる観点、及びコスト面等の観点から、オルトリン酸（Ｈ3ＰＯ4）が好ましい。
【００６２】
スラリー（Ｙ’）におけるリチウム化合物の含有量とリン酸化合物の含有量とのモル比は、リチウムイオンとリン酸イオンとの換算比（リチウムイオン：リン酸イオン）で、２．５：１〜３．５：１であるのが好ましい。
【００６３】
スラリー（Ｙ’）におけるリチウム化合物の含有量と無機酸Ｄの含有量は、工程（IV’−１）で添加されたリチウム化合物の溶解を確実に行う観点から、添加されたリチウム化合物のリチウムイオンと無機酸Ｄの酸イオンのモル比（リチウムイオン：酸イオン）が、０．９：１〜１：１であるのが好ましい。
【００６４】
スラリー（Ｙ’）を得るにあたり、工程（III）の撹拌後のスラリー（Ｙ）にこれらリチウム化合物、リン酸化合物、及び無機酸Ｄの添加順序は特に限定されないが、工程（III）で得られたリン酸マンガンリチウム系正極活物質の粒子表面において、再びリン酸マンガンリチウム系正極活物質を効率的に生成させる観点から、リチウム化合物を添加して十分に撹拌した後、撹拌を継続しながら無機酸Ｄの全量を滴下し、次いで撹拌を継続しながらリン酸化合物の全量を滴下するのが好ましい。
【００６５】
なお、無機酸Ｄとして、濃度が９８％の濃硫酸を用いる場合、上記スラリー（Ｙ’）への滴下速度は、好ましくは１５〜５０ｍＬ／分であり、より好ましくは２０〜４５ｍＬ／分であり、さらに好ましくは２８〜４０ｍＬ／分である。
【００６６】
また、リン酸化合物としてオルトリン酸（Ｈ3ＰＯ4）を用いる場合、７０〜９０質量％濃度の水溶液を用いるのが好ましい。かかるリン酸化合物の上記水溶液（Ｘ）への滴下速度は、好ましくは１５〜５０ｍＬ／分であり、より好ましくは２０〜４５ｍＬ／分であり、さらに好ましくは２８〜４０ｍＬ／分である。
【００６７】
スラリー（Ｙ’）を得るにあたり、撹拌中のスラリー（Ｙ’）の温度は、好ましくは１０〜６０℃であり、より好ましくは２０〜５０℃である。また、スラリー（Ｙ’）の撹拌時間は、概ね０．５〜２４時間である。
【００６８】
アルカリ水酸化物水溶液としては、ＮａＯＨ及びＫＯＨから選ばれる１種又は２種のアルカリ水酸化物を含有する水溶液が挙げられる。かかるアルカリ水酸化物水溶液は、ｐＨ調整剤として作用し、これをスラリー（Ｙ’）に滴下することによって、スラリー（Ｙ’）中において、リン酸三リチウム粒子が生成する。
【００６９】
アルカリ水酸化物水溶液のスラリー（Ｙ’）への滴下速度は、スラリー（Ｙ’）１００質量部に対し、１質量部／分〜５０質量部／分の速度であり、より具体的には、アルカリ水酸化物水溶液として、４８質量％濃度のＮａＯＨ水溶液を用いる場合、スラリー（Ｙ’）１００質量部に対し、１質量部／分〜５０質量部／分が好ましく、１質量部／分〜３０質量部／分がより好ましく、１質量部／分〜２０質量部／分がさらに好ましい。
【００７０】
工程（IV’−２）は、工程（IV’−１）で得られたスラリー（Ｙ’）に、金属化合物及び無機酸Ｃを混合し、２５℃におけるｐＨが２．０以上９．０以下のスラリー（Ｚ）を得る工程であり、これは前記工程工程（IV）において、スラリー（Ｙ）にリン酸三リチウム、金属化合物、及び無機酸Ｃを添加することを、スラリー（Ｙ）とリン酸三リチウムからなるスラリー（Ｙ’）に、金属化合物及び無機酸Ｃを添加することに添加順序を変更した位置付けとなる。
【００７１】
スラリー（Ｙ’）に、金属化合物及び無機酸Ｃを添加する順序は特に限定されないが、リン酸三リチウムと金属化合物を効率的に反応させる観点から、スラリー（Ｙ’）に無機酸Ｃを混合して撹拌した後、撹拌を継続しながら金属化合物を混合するのが好ましい。このような添加順序にすることで、工程（III）で得られたリン酸マンガンリチウム系正極活物質粒子の溶解を抑制しつつ、その表面に新たなリン酸マンガンリチウム系正極活物質を生成させることができる。
【００７２】
工程（Ｖ）は、工程（IV）又は工程（IV’−２）で得られたスラリー（Ｚ）を大気圧以下の雰囲気圧力にて６５℃以上１００℃未満の温度で撹拌して反応させるである。かかる工程を経ることにより、工程（III）で得られたリン酸マンガンリチウム系正極活物質粒子の表面に、目的物であるリン酸マンガンリチウム正極活物質を生成させるための反応を良好に進行させる。撹拌時間は、好ましくは６〜９６時間であり、より好ましくは２４〜７２時間である。
また、反応させる際の温度は、６５℃以上１００℃未満であって、好ましくは６５〜９５℃であり、より好ましくは７０〜９０℃である。したがって、簡便な手段によって、リン酸マンガンリチウム系正極活物質粒子の表面に、化学組成の異なるリン酸マンガンリチウム正極活物質の生成反応を良好に進行させることができる。
なお、スラリー（Ｚ）を撹拌する際に用いる装置としては、特に制限されず、バッチ式、連続式のいずれであってもよく、加熱方式（間接又は直接）のものも使用することができる。
【００７３】
すなわち、かかる製造方法は、上記工程（Ｉ）〜（III）で核となるリン酸マンガンリチウム正極活物質の生成反応を終えた後のスラリー（Ｙ）を用い、次いで上記工程（IV）を経るものであり、工程（III）で得られたリン酸マンガンリチウム系正極活物質Ｑを包埋する被覆層（シェル）となるリン酸マンガンリチウム系正極活物質Ｒの原料及び無機酸Ｃを供給し、加熱することによって、工程（III）で得られたリン酸マンガンリチウム系正極活物質Ｑの表面で、工程（III）で得られたリン酸マンガンリチウム系正極活物質Ｑとは異なる化学組成を有するリン酸マンガンリチウム系正極活物質Ｒの生成反応を行うものである。これにより、核となるリン酸マンガンリチウム系正極活物質Ｑの粒子表面に、被覆層となるリン酸マンガンリチウム系正極活物質Ｒが形成される。リン酸マンガンリチウム系正極活物質Ｑとリン酸マンガンリチウム系正極活物質Ｒとの化学組成が異なることにより、核と被覆層とで化学組成の異なる複層型のリン酸マンガンリチウム系正極活物質を得ることができる。
なお、工程（Ｖ）で得られた複層型のリン酸マンガンリチウム系正極活物質に係る、回収後の工程は、上記工程（III）と同じである。
【００７４】
また、本発明は、上記工程（IV）及び（Ｖ）、或いは工程（IV’−１）、（IV’−２）及び（Ｖ）を複数回繰り返し行う工程を備えていてもよく、この場合には、核となるリン酸マンガンリチウム系正極活物質Ｑの粒子表面に、リン酸マンガンリチウム系正極活物質Ｒのみならず、さらにリン酸マンガンリチウム系正極活物質Ｓ、Ｔ、・・・等の複数の被覆層となるリン酸マンガンリチウム系正極活物質を形成させることができる。
【００７５】
本発明のリン酸マンガンリチウム系正極活物質を含むリチウムイオン電池用正極を適用できるリチウムイオン電池としては、正極と負極と電解液とセパレータを必須構成とするものであれば特に限定されない。
【００７６】
ここで、負極については、リチウムイオンを充電時には吸蔵し、かつ放電時には放出することができれば、その材料構成で特に限定されるものではなく、公知の材料構成のものを用いることができる。たとえば、リチウム金属、グラファイト又は非晶質炭素等の炭素材料等である。そしてリチウムを電気化学的に吸蔵・放出し得るインターカレート材料で形成された電極、特に炭素材料を用いることが好ましい。
【００７７】
電解液は、有機溶媒に支持塩を溶解させたものである。有機溶媒は、通常リチウムイオン二次電池の電解液の用いられる有機溶媒であれば特に限定されるものではなく、例えば、カーボネート類、ハロゲン化炭化水素、エーテル類、ケトン類、ニトリル類、ラクトン類、オキソラン化合物等を用いることができる。
【００７８】
支持塩は、その種類が特に限定されるものではないが、ＬｉＰＦ6、ＬｉＢＦ4、ＬｉＣｌＯ4及びＬｉＡｓＦ6から選ばれる無機塩、該無機塩の誘導体、ＬｉＳＯ3ＣＦ3、ＬｉＣ（ＳＯ3ＣＦ3）2及びＬｉＮ（ＳＯ3ＣＦ3）2、ＬｉＮ（ＳＯ2Ｃ2Ｆ5）2及びＬｉＮ（ＳＯ2ＣＦ3）（ＳＯ2Ｃ4Ｆ9）から選ばれる有機塩、並びに該有機塩の誘導体の少なくとも１種であることが好ましい。
【００７９】
セパレータは、正極及び負極を電気的に絶縁し、電解液を保持する役割を果たすものである。たとえば、多孔性合成樹脂膜、特にポリオレフィン系高分子（ポリエチレン、ポリプロピレン）の多孔膜を用いればよい。
【実施例】
【００８０】
以下、本発明について、実施例に基づき具体的に説明するが、本発明はこれら実施例に限定されるものではない。
【００８１】
［実施例１］
Ｌｉ２ＣＯ３８．５５６ｇと水 ５０ｍＬを２０℃の温度で３分間撹拌した後、撹拌を継続しながら、９８質量％の硫酸 １１．５８９４ｇを３５ｍＬ／分で滴下し、次いで７５質量％のリン酸水溶液 １０．０９０３ｇを３５ｍＬ／分で滴下した。その後、Ｌｉ２ＣＯ３が完全に溶解して透明な液体となるまで攪拌を継続し、水溶液（ＸＡ）を得た。
かかる水溶液（ＸＡ）に、４８質量％のＮａＯＨ水溶液９．６４８ｇを速度１ｇ／分で滴下した後、２０℃の温度で１２時間撹拌して、混合液（ＺＡ）を得た。
混合液（ＺＡ）をフィルタープレスで固液分離し、得られた固形分１質量部に対して１０質量部の水で洗浄した。次いで、洗浄後の固形分を２０℃で１２時間真空乾燥し、Ｌｉ３ＰＯ４粒子Ａを得た。得られたＬｉ３ＰＯ４粒子Ａは、平均結晶子径が８４．４ｎｍ、ＢＥＴ比表面積が６．６ｍ２／ｇであった。
【００８２】
水 ３０ｍＬに９８質量％の硫酸０．３ｇを滴下した後、３分間撹拌した。次いで、先に得られたＬｉ３ＰＯ４粒子Ａ １２．４７９ｇを投入し、２０℃の温度で５分間撹拌した。その後、金属化合物としてＭｎＳＯ４・Ｈ２Ｏ １１．８３１ｇとＦｅＳＯ４・７Ｈ２Ｏ ８．３４０ｇを添加し、スラリー（ＹＡ）（ｐＨ：３．４）を得た。このとき、添加した金属化合物中におけるＭｎＳＯ４・Ｈ２Ｏのモル量は、７０％であった。
得られたスラリー（ＹＡ）を撹拌しながら、８０℃で７２時間加熱した。次いで、混合スラリー（ＹＡ）を自然放冷した後、フィルタープレスで固形分を回収し、得られた固形分を固形分１質量部に対して１２質量部の水で洗浄した。洗浄後の固形分を真空乾燥（５０ｐａ、常温）して、リン酸マンガン鉄リチウム化合物Ａ（ＬｉＭｎ0.7Ｆｅ0.3ＰＯ４）を得た。
【００８３】
得られたリン酸マンガン鉄リチウム化合物Ａ ３．０ｇと、グルコース ０．４０５ｇとを予め混合した混合物を、遊星ミル装置(Ｐ−５、フリッチュ社製)に投入し、４００ｒｐｍで１５分混合した。次いで、アルゴン水素（水素濃度３％）ガスをパージした電気炉を使用して、得られた混合物を７００℃で１時間焼成して、リン酸マンガンリチウム系正極活物質Ａ（ＬｉＭｎ0.7Ｆｅ0.3ＰＯ４／Ｃ）を得た。
得られたリン酸マンガンリチウム系正極活物質Ａの平均結晶子径は１０１ｎｍ、ＢＥＴ比表面積は４．２ｍ２／ｇであった。
【００８４】
［実施例２］
水溶液（ＸＡ）への４８質量％のＮａＯＨ水溶液の滴下速度を１０ｇ／分とした以外、実施例１と同様にして、Ｌｉ３ＰＯ４粒子Ｂ（平均結晶子径：３３．０ｎｍ、ＢＥＴ比表面積：２２ｍ２／ｇ）を得た。次いで、実施例１と同様にして、リン酸マンガンリチウム系正極活物質Ｂ（ＬｉＭｎ0.7Ｆｅ0.3ＰＯ４／Ｃ）を得た。
得られたリン酸マンガンリチウム系正極活物質Ｂの平均結晶子径は６９．４ｎｍ、ＢＥＴ比表面積は１４．７ｍ２／ｇであった。
【００８５】
［実施例３］
水溶液（ＸＡ）への４８質量％のＮａＯＨ水溶液の滴下速度を８ｇ／分とした以外、実施例１と同様にして、Ｌｉ３ＰＯ４粒子Ｃ（平均結晶子径：４６．８ｎｍ、ＢＥＴ比表面積：１４．９ｍ２／ｇ）を得た。次いで、金属化合物としてＭｎＳＯ４・Ｈ２Ｏ１６．９０１ｇを添加した以外（添加した金属化合物中におけるＭｎＳＯ４・Ｈ２Ｏのモル量は、１００％）、実施例１と同様にして、リン酸マンガンリチウム系正極活物質Ｃ（ＬｉＭｎＰＯ４／Ｃ）を得た。
得られたリン酸マンガンリチウム系正極活物質Ｃの平均結晶子径は１４４ｎｍ、ＢＥＴ比表面積は６．２ｍ２／ｇであった。
【００８６】
［実施例４］
Ｌｉ３ＰＯ４粒子として実施例３のＬｉ３ＰＯ４粒子Ｃを用い、かつ金属化合物としてＭｎＳＯ４・Ｈ２Ｏ５．０７０ｇとＦｅＳＯ４・７Ｈ２Ｏ １９．４６１ｇを添加した以外、実施例１と同様にして、リン酸マンガンリチウム系正極活物質Ｄ（ＬｉＭｎ0.3Ｆｅ0.7ＰＯ４／Ｃ）を得た。このとき、添加した金属化合物中におけるＭｎＳＯ４・Ｈ２Ｏのモル量は、３０％であった。
得られたリン酸マンガンリチウム系正極活物質Ｄの平均結晶子径は７４．６ｎｍ、ＢＥＴ比表面積は１４．１ｍ２／ｇであった。
【００８７】
［実施例５］
Ｌｉ３ＰＯ４粒子として実施例３のＬｉ３ＰＯ４粒子Ｃを用い、かつスラリー（ＹＡ）の加熱温度を７０℃とした以外、実施例１と同様にして、リン酸マンガンリチウム系正極活物質Ｅ（ＬｉＭｎ0.7Ｆｅ0.3ＰＯ４／Ｃ）を得た。
得られたリン酸マンガンリチウム系正極活物質Ｅの平均結晶子径は６４．１ｎｍ、ＢＥＴ比表面積は１５．３ｍ２／ｇであった。
【００８８】
［実施例６］
Ｌｉ３ＰＯ４粒子として実施例３のＬｉ３ＰＯ４粒子Ｃを用い、かつ水 ３０ｍＬに９８質量％の硫酸０．３ｇを滴下する代わりに、８５質量％リン酸０．２３１ｇを滴下してスラリー（ＹＢ）（ｐＨ：３．４）を得た以外、実施例１と同様にして、リン酸マンガンリチウム系正極活物質Ｆ（ＬｉＭｎ0.7Ｆｅ0.3ＰＯ４／Ｃ）を得た。
得られたリン酸マンガンリチウム系正極活物質Ｆの平均結晶子径は１３３．１ｎｍ、ＢＥＴ比表面積は７．１ｍ２／ｇであった。
【００８９】
［実施例７］
Ｌｉ３ＰＯ４粒子として、実施例３のＬｉ３ＰＯ４粒子Ｃを１０．４２１ｇ用い、かつ金属化合物としてＭｎＳＯ４・Ｈ２Ｏ １５．２１１ｇを添加し、スラリー（ＹＣ）（ｐＨ：３．４）を得た。このとき、添加した金属化合物中におけるＭｎＳＯ４・Ｈ２Ｏのモル量は、１００％であった。得られたスラリー（ＹＣ）を撹拌しながら、８０℃で７２時間加熱した。
【００９０】
次いで、スラリー（ＹＣ）を自然放冷した後、改めて実施例３のＬｉ３ＰＯ４粒子Ｃを１．１５８ｇ、金属化合物としてＣｏＳＯ４・７Ｈ２Ｏ ２．８１１ｇを添加し、スラリー（ＹＤ）を得た。このとき、添加した金属化合物中におけるＣｏＳＯ４・７Ｈ２Ｏのモル量は、１００％であった。得られたスラリー（ＹＤ）を撹拌しながら、８０℃で７２時間加熱した。次いで、混合スラリー（ＹＤ）を自然放冷した後、フィルタープレスで固形分を回収し、得られた固形分を固形分１質量部に対して１２質量部の水で洗浄した。洗浄後の固形分を真空乾燥（５０ｐａ、常温）して、リン酸マンガン鉄リチウム化合物Ｇ（コア部：ＬｉＭｎＰＯ４、シェル部：ＬｉＣｏＰＯ４）を得た。得られたリン酸マンガンリチウム系正極活物質Ｇの平均結晶子径は１１３．８ｎｍ、ＢＥＴ比表面積は１０．８ｍ２／ｇであった。
リン酸マンガンリチウム系正極活物質Ｇが、玉葱状のコアシェル構造を有しているかを確認するため、ＴＥＭ−ＥＤＸ（日本電子株式会社製ＪＥＭ−ＡＲＭ２００Ｆ）によるリン酸マンガンリチウム系正極活物質Ｇ粒子断面の元素分布の分析を行った。リン酸マンガンリチウム系正極活物質Ｇ粒子のＴＥＭ写真を図１に、ＴＥＭ−ＥＤＸによる粒子断面の元素分布を図２に示す。
【００９１】
［比較例１］
水溶液（ＸＡ）への４８質量％のＮａＯＨ水溶液の滴下速度を１００ｇ／分とした以外、実施例１と同様にしてＬｉ３ＰＯ４粒子Ｈ（結晶子径：２２．０ｎｍ、ＢＥＴ比表面積：４０．４ｍ２／ｇ）を得た。次いで、Ｌｉ３ＰＯ４粒子Ｇを用い、実施例１と同様にして、ＭｎＳＯ４・Ｈ２ＯとＦｅＳＯ４・７Ｈ２Ｏを添加したところ、スラリー（ＹＡ）中に、撹拌が困難なほどの凝結が生じ、リン酸マンガン鉄リチウム化合物を得ることができなかった。
【００９２】
［比較例２］
Ｌｉ３ＰＯ４粒子として実施例３のＬｉ３ＰＯ４粒子Ｃを用い、かつ金属化合物としてＭｎＳＯ４・Ｈ２Ｏ３．３８０ｇとＦｅＳＯ４・７Ｈ２Ｏ ２２．２４１ｇを添加した以外、実施例１と同様にして、スラリー（ＹＡ）を得た。このとき、添加した金属化合物中におけるＭｎＳＯ４・Ｈ２Ｏのモル量は、２０％であった。
次いで、実施例１と同様にして、自然放冷したスラリー（ＹＡ）からフィルタープレスで固形分を回収したところ、得られた固形分は、Ｌｉ3ＰＯ4、Ｌｉ9Ｆｅ3(Ｐ2Ｏ7)3(ＰＯ4)2、Ｍｎ3(ＰＯ4)2、Ｆｅ4(ＰＯ4)3(ＯＨ)3、Ｆｅ2(ＳＯ4)3(Ｈ2Ｏ)11、及びオリビン構造のリン酸マンガン鉄リチウム化合物が混在していた。
【００９３】
［比較例３］
Ｌｉ３ＰＯ４粒子として実施例３のＬｉ３ＰＯ４粒子Ｃを用い、かつスラリー（ＹＡ）の加熱温度を６０℃とした以外、実施例１と同様にして、スラリー（ＹＡ）を得た。次いで、実施例１と同様にして、自然放冷したスラリー（ＹＡ）からフィルタープレスで固形分を回収したところ、得られた固形分は、Ｌｉ3ＰＯ4、Ｌｉ9Ｆｅ3(Ｐ2Ｏ7)3(ＰＯ4)2、Ｍｎ3(ＰＯ4)2、Ｆｅ2(ＳＯ4)3(Ｈ2Ｏ)11、及びオリビン構造のリン酸マンガン鉄リチウム化合物が混在していた。
実施例１〜７及び比較例１〜３における上記諸条件等を表１に示す。
【００９４】
【表１】
2018125111.tif 000003
【００９５】
《試験例１：生成相の観察》
実施例１〜７及び比較例１〜３において、混合スラリーからフィルタープレスにて得られた固形物について、ＸＲＤ分析、ＴＥＭ−ＥＤＸ分析により、その生成相を評価した。
結果を表２に示す。
【００９６】
【表２】
2018125111.tif 000004
【００９７】
《試験例２：充放電特性の評価》
実施例１〜７及び比較例２〜３において得られた正極活物質を用い、リチウムイオン二次電池の正極を作製した。具体的には、得られた正極活物質、ケッチェンブラック、ポリフッ化ビニリデンを重量比７５：１５：１０の配合割合で混合し、これにＮ−メチル−２−ピロリドンを加えて充分混練し、正極スラリーを調製した。正極スラリーを厚さ２０μｍのアルミニウム箔からなる集電体に塗工機を用いて塗布し、８０℃で１２時間の真空乾燥を行った。その後、φ１４ｍｍの円盤状に打ち抜いてハンドプレスを用いて１６ＭＰａで２分間プレスし、正極とした。
次いで、上記の正極を用いてコイン型リチウムイオン二次電池を構築した。負極には、φ１５ｍｍに打ち抜いたリチウム箔を用いた。電解液には、エチレンカーボネート及びエチルメチルカーボネートを体積比１：１の割合で混合した混合溶媒に、ＬｉＰＦ6を１ｍｏｌ／Ｌの濃度で溶解したものを用いた。セパレータには、ポリプロピレンなどの高分子多孔フィルムなど、公知のものを用いた。これらの電池部品を露点が−５０℃以下の雰囲気で常法により組み込み収容し、コイン型リチウム二次電池（ＣＲ−２０３２）を製造した。
【００９８】
製造したリチウム二次電池を用い、放電容量測定装置（ＨＪ−１００１ＳＤ８、北斗電工製）にて充放電を１サイクル行った。充電条件は、電流０．１ＣＡ（１７ｍＡｈ／ｇ）、電圧４．５Ｖの定電流電圧充電とし、放電条件は、電流０．１ＣＡ（１７ｍＡｈ／ｇ）、電圧２．０Ｖと、電流３ＣＡ（５１０ｍＡｈ／ｇ）、電圧２．０Ｖの定電流電圧放電とした。温度は全て３０℃とした。
結果を表３に示す。
【００９９】
【表３】
2018125111.tif 000005
【０１００】
表１〜３の結果より、実施例１〜７の正極活物質は、１００℃未満の温度、大気圧雰囲気下で水熱合成を行ったにもかかわらず、高レートでも良好な放電容量を示すリチウムイオン二次電池を実現できることがわかる。さらに、実施例７で得られたリン酸マンガンリチウム系正極活物質Ｇの粒子断面の元素分布を示す図２から、複数の化学組成の異なるリン酸マンガンリチウム系正極活物質が複層された複層型リン酸マンガンリチウム系正極活物質が、本発明の製造方法を用いることで簡便に得られることがわかる。
一方、リチウムが完全に溶解しているリン酸リチウム混合液への水酸化アルカリの滴下速度が、平均結晶子径が３０ｎｍに満たないリン酸三リチウム粒子を用いた比較例１では、その後の製造工程を安定して経ることができなかった。また、金属化合物中におけるマンガン化合物のモル量が３０％に満たない比較例２、及びスラリーＹの撹拌時における温度が６５℃未満である比較例３では、充分な量の正極活物質を得ることができなかった上、リチウムイオン二次電池における電池物性も充分に高めるには至らなかった。
【図１】
2018125111.tif 000006
【図２】
2018125111.tif 000007
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備える、リン酸マンガンリチウム系正極活物質の製造方法。
【請求項２】
工程（Ｉ）が、次の工程（Ｉ−１）〜（Ｉ−３）：
（Ｉ−１）リチウム化合物、リン酸化合物、無機酸Ａ、及び水を含有する水溶液（Ｘ）を調製する工程、
（Ｉ−２）得られた水溶液（Ｘ）１００質量部に対し、１質量部／分〜５０質量部／分の速度でアルカリ水酸化物水溶液を滴下して、混合液（Ｚ）を得る工程、並びに
（Ｉ−３）得られた混合液（Ｚ）を撹拌した後、ろ過して、平均結晶子径が３０〜１００ｎｍのリン酸三リチウム粒子を得る工程
を備える、請求項１に記載のリン酸マンガンリチウム系正極活物質の製造方法。
【請求項３】
工程（Ｉ）で用いる無機酸Ａが、硫酸、塩酸及び硝酸から選ばれる１種又は２種以上である、請求項１又は２に記載のリン酸マンガンリチウム系正極活物質の製造方法。
【請求項４】
工程（II）で用いる無機酸Ｂが、硫酸、リン酸、塩酸及び硝酸から選ばれる１種又は２種以上である、請求項１〜３のいずれか１項に記載のリン酸マンガンリチウム系正極活物質の製造方法。
【請求項５】
工程（Ｉ−２）で用いるアルカリ水酸化物水溶液が、ＮａＯＨ及びＫＯＨから選ばれる１種又は２種のアルカリ水酸化物を含有する、請求項２〜４のいずれか１項に記載のリン酸マンガンリチウム系正極活物質の製造方法。
【請求項６】
リン酸マンガンリチウム系正極活物質が、下記式（１）又は（２）：
ＬｉＦｅa1Ｍｎ1-a1ＰＯ4  ・・・（１）
（式（１）中、ａ1は０≦ａ1≦０．７を満たす数を示す。）
ＬｉＦｅa2Ｍｎb2ＭcＰＯ4  ・・・（２）
（式（２）中、ＭはＮｉ、Ｃｏ、Ａｌ、Ｚｎ、Ｖ、Ｚｒ、Ｙ、Ｍｏ、Ｌａ、Ｃｅ及びＮｄ若しくはＭｇ、Ｃａ、Ｓｒ、Ｙ、Ｚｒ、Ｍｏ、Ｂａ、Ｐｂ、Ｂｉ、Ｌａ、Ｃｅ、Ｎｄ、及びＧｄから選ばれる１種又は２種以上を示す。ａ2、ｂ2及びｃは、０≦ａ2≦０．７、０．３＜ｂ2＜１、及び０＜ｃ≦０．２を満たし、かつ２ａ2＋２ｂ2＋（Ｍの価数）×ｃ＝２を満たす数を示す。）
で表される、請求項１〜５のいずれか１項に記載のリン酸マンガンリチウム系正極活物質の製造方法。
【請求項７】
スラリー（Ｙ）中におけるリチウムイオンと水酸化物イオンとのモル比（リチウムイオン：水酸化物イオン）が、２．５：０．５〜１：２である、請求項１〜６のいずれか１項に記載のリン酸マンガンリチウム系正極活物質の製造方法。
【請求項８】
次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV）〜（Ｖ）：
（IV）工程（III）の反応後のリン酸マンガンリチウム系正極活物質を含むスラリー（Ｙ）に、工程（Ｉ）で得られたリン酸三リチウム粒子、金属化合物、及び無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備える、リン酸マンガンリチウム系正極活物質の製造方法。
【請求項９】
次の工程（Ｉ）〜（III）：
（Ｉ）リチウム化合物、リン酸化合物、無機酸Ａ、及び水を含有する水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、及び無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV’−１）、（IV’−２）及び（Ｖ）：
（IV’−１）工程（III）の反応後のリン酸マンガンリチウム系正極活物質を含むスラリー（Ｙ）に、リチウム化合物、リン酸化合物、及び無機酸Ｄを添加した後、アルカリ水酸化物水溶液を滴下してリン酸三リチウム粒子が生成したスラリー（Ｙ’）を得る工程、
（IV’−２）工程（IV’−１）で得られたスラリー（Ｙ’）に、金属化合物及び無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備える、リン酸マンガンリチウム系正極活物質の製造方法。
【請求項１０】
工程（Ｖ）を経た後において、工程（IV）〜（Ｖ）又は工程（IV’−１）〜（Ｖ）を繰返し行う工程を備える、請求項８又は９に記載のリン酸マンガンリチウム系正極活物質の製造方法。
【手続補正２】
【補正対象書類名】明細書
【補正対象項目名】００２４
【補正方法】変更
【補正の内容】
【００２４】
工程（Ｉ）は、より具体的には、次の工程（Ｉ−１）〜（Ｉ−３）：
（Ｉ−１）リチウム化合物、リン酸化合物、無機酸Ａ、及び水を含有する水溶液（Ｘ）を調製する工程、
（Ｉ−２）得られた水溶液（Ｘ）１００質量部に対し、１質量部／分〜５０質量部／分の速度でアルカリ水酸化物水溶液を滴下して、混合液（Ｚ）を得る工程、並びに
（Ｉ−３）得られた混合液（Ｚ）を撹拌した後、ろ過して、平均結晶子径が３０〜１００ｎｍのリン酸三リチウム粒子を得る工程
を備えるのが好ましい。
【手続補正３】
【補正対象書類名】明細書
【補正対象項目名】００２５
【補正方法】変更
【補正の内容】
【００２５】
工程（Ｉ−１）は、リチウム化合物、リン酸化合物、無機酸Ａ、及び水を含有する水溶液（Ｘ）を調製する工程であり、上述したとおりである。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
次の工程（Ｉ）〜（III）：
（Ｉ）リチウム化合物、リン酸化合物、並びに硫酸、塩酸及び硝酸から選ばれる１種又は２種以上である無機酸Ａと、水とを含有し、かつリチウムイオン：酸イオンがモル比で０．９：１〜１：１である水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、並びに硫酸、リン酸、塩酸及び硝酸から選ばれる１種又は２種以上であるｐＨ調整剤の無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備える、リン酸マンガンリチウム系正極活物質の製造方法。
【請求項２】
工程（Ｉ）が、次の工程（Ｉ−１）〜（Ｉ−３）：
（Ｉ−１）リチウム化合物、リン酸化合物、並びに硫酸、塩酸及び硝酸から選ばれる１種又は２種以上である無機酸Ａと、水とを含有する水溶液（Ｘ）を調製する工程、
（Ｉ−２）得られた水溶液（Ｘ）１００質量部に対し、１質量部／分〜５０質量部／分の速度でアルカリ水酸化物水溶液を滴下して、混合液（Ｚ）を得る工程、並びに
（Ｉ−３）得られた混合液（Ｚ）を撹拌した後、ろ過して、平均結晶子径が３０〜１００ｎｍのリン酸三リチウム粒子を得る工程
を備える、請求項１に記載のリン酸マンガンリチウム系正極活物質の製造方法。
【請求項３】
工程（Ｉ−２）で用いるアルカリ水酸化物水溶液が、ＮａＯＨ及びＫＯＨから選ばれる１種又は２種のアルカリ水酸化物を含有する、請求項２に記載のリン酸マンガンリチウム系正極活物質の製造方法。
【請求項４】
リン酸マンガンリチウム系正極活物質が、下記式（１）又は（２）：
ＬｉＦｅa1Ｍｎ1-a1ＰＯ4  ・・・（１）
（式（１）中、ａ1は０≦ａ1≦０．７を満たす数を示す。）
ＬｉＦｅa2Ｍｎb2ＭcＰＯ4  ・・・（２）
（式（２）中、ＭはＮｉ、Ｃｏ、Ａｌ、Ｚｎ、Ｖ、Ｚｒ、Ｙ、Ｍｏ、Ｌａ、Ｃｅ及びＮｄ若しくはＭｇ、Ｃａ、Ｓｒ、Ｙ、Ｚｒ、Ｍｏ、Ｂａ、Ｐｂ、Ｂｉ、Ｌａ、Ｃｅ、Ｎｄ、及びＧｄから選ばれる１種又は２種以上を示す。ａ2、ｂ2及びｃは、０≦ａ2≦０．７、０．３＜ｂ2＜１、及び０＜ｃ≦０．２を満たし、かつ２ａ2＋２ｂ2＋（Ｍの価数）×ｃ＝２を満たす数を示す。）
で表される、請求項１〜３のいずれか１項に記載のリン酸マンガンリチウム系正極活物質の製造方法。
【請求項５】
スラリー（Ｙ）中におけるリチウムイオンと水酸化物イオンとのモル比（リチウムイオン：水酸化物イオン）が、２．５：０．５〜１：２である、請求項１〜４のいずれか１項に記載のリン酸マンガンリチウム系正極活物質の製造方法。
【請求項６】
次の工程（Ｉ）〜（III）：
（Ｉ）リチウム化合物、リン酸化合物、並びに硫酸、塩酸及び硝酸から選ばれる１種又は２種以上である無機酸Ａと、水とを含有し、かつリチウムイオン：酸イオンがモル比で０．９：１〜１：１である水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、並びに硫酸、リン酸、塩酸及び硝酸から選ばれる１種又は２種以上であるｐＨ調整剤の無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV）〜（Ｖ）：
（IV）工程（III）の反応後のリン酸マンガンリチウム系正極活物質を含むスラリー（Ｙ）に、工程（Ｉ）で得られたリン酸三リチウム粒子、金属化合物、並びに硫酸、リン酸、塩酸及び硝酸から選ばれる１種又は２種以上であるｐＨ調整剤の無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備える、リン酸マンガンリチウム系正極活物質の製造方法。
【請求項７】
次の工程（Ｉ）〜（III）：
（Ｉ）リチウム化合物、リン酸化合物、並びに硫酸、塩酸及び硝酸から選ばれる１種又は２種以上である無機酸Ａと、水とを含有し、かつリチウムイオン：酸イオンがモル比で０．９：１〜１：１である水溶液（Ｘ）から、平均結晶子径が３０〜１００ｎｍのリン酸三リチウム粒子を得る工程、
（II）得られたリン酸三リチウム粒子に、少なくともマンガン化合物をモル量で３０％以上含有する金属化合物、並びに硫酸、リン酸、塩酸及び硝酸から選ばれる１種又は２種以上であるｐＨ調整剤の無機酸Ｂを混合し、２５℃におけるｐＨが２．０以上３．５未満のスラリー（Ｙ）を得る工程、並びに
（III）得られたスラリー（Ｙ）を大気圧以下の雰囲気圧力にて６５℃以上１００℃未満の温度で撹拌して反応させる工程
を備え、
次いで次の工程（IV'−１）、（IV'−２）及び（Ｖ）：
（IV'−１）工程（III）の反応後のリン酸マンガンリチウム系正極活物質を含むスラリー（Ｙ）に、リチウム化合物、リン酸化合物、及び硫酸である無機酸Ｄをリチウムイオン：酸イオンがモル比で０．９：１〜１：１となるように添加した後、アルカリ水酸化物水溶液を滴下してリン酸三リチウム粒子が生成したスラリー（Ｙ’）を得る工程、
（IV'−２）工程（IV'−１）で得られたスラリー（Ｙ’）に、金属化合物及び並びに硫酸、リン酸、塩酸及び硝酸から選ばれる１種又は２種以上であるｐＨ調整剤の無機酸Ｃを混合し、２５℃におけるｐＨが２．０以上９．０以下のスラリー（Ｚ）を得る工程、並びに
（Ｖ）得られたスラリー（Ｚ）を大気圧以下の雰囲気圧力にて６５℃以上１００℃未満の温度で撹拌して反応させる工程
を備える、リン酸マンガンリチウム系正極活物質の製造方法。
【請求項８】
工程（Ｖ）を経た後において、工程（IV）〜（Ｖ）又は工程（IV'−１）〜（Ｖ）を繰返し行う工程を備える、請求項６又は７に記載のリン酸マンガンリチウム系正極活物質の製造方法。